(57)【要約】【課題】隠蔽性を発揮する活性エネルギー線硬化型プライマーインク組成物を提供する。【解決手段】少なくとも重合性化合物、および重合開始剤を含有する活性エネルギー線硬化型プライマーインク組成物であって、活性エネルギー線の照射により硬化した際に白濁する、ことを特徴とする活性エネルギー線硬化型プライマーインク組成物とする。【選択図】なし【特許請求の範囲】
【請求項１】
少なくとも重合性化合物、および重合開始剤を含有する活性エネルギー線硬化型プライマーインク組成物であって、
活性エネルギー線の照射により硬化した際に白濁する、
ことを特徴とする活性エネルギー線硬化型プライマーインク組成物。
【請求項２】
色材を実質的に含有しない、請求項１に記載の活性エネルギー線硬化型プライマーインク組成物。
【請求項３】
前記重合性化合物が、重合性モノマーと、重合性オリゴマーおよび重合性ポリマーの少なくとも一方とを含有し、硬化の際にこれらの重合体が相分離することにより白濁する、請求項１または２に記載の活性エネルギー線硬化型プライマーインク組成物。
【請求項４】
前記重合性化合物が、炭化水素系の単官能（メタ）アクリレートと、極性基を有する重合性オリゴマーおよび極性基を有する重合性ポリマーの少なくとも一方とを含有する、請求項３項に記載の活性エネルギー線硬化型プライマーインク組成物。
【請求項５】
前記重合性化合物が、炭化水素系単官能（メタ）アクリレートと、酸基を有する（メタ）アクリル系オリゴマーおよびガラス転移温度が３０℃以上のウレタン（メタ）アクリレートオリゴマーの少なくとも一方とを含有する、請求項１〜４のいずれか１項に記載の活性エネルギー線硬化型プライマーインク組成物。
【請求項６】
請求項１〜５のいずれか１項に記載の活性エネルギー線硬化型プライマーインク組成物を搭載している、ＵＶインクジェットプリンタ。
【請求項７】
請求項１〜５のいずれか１項に記載の活性エネルギー線硬化型プライマーインク組成物を、透明基材上に塗布する工程と、
前記塗布されたプライマーインク組成物上に、活性エネルギー線硬化型の画像形成用インク組成物をインクジェット方式で塗布する工程と、
塗布された画像形成用インク組成物に活性エネルギー線を照射する工程と、
を包含する、インクジェット記録方法。
【請求項８】
前記塗布されたプライマーインク組成物の直上に、白色インク組成物の塗布を行わない、請求項７に記載のインクジェット記録方法。
【発明の詳細な説明】
【技術分野】
【０００１】
本発明は、活性エネルギー線硬化型プライマーインク組成物に関する。本発明はまた、活性エネルギー線硬化型プライマーインク組成物を搭載したＵＶインクジェットプリンタに関する。本発明はまた、活性エネルギー線硬化型プライマーインク組成物を用いたインクジェット記録方法に関する。
【背景技術】
【０００２】
インクジェット記録方式を採用したインクジェットプリンタは、操作が容易で騒音が小さく、カラー印刷が容易である等の利点があることから、家庭およびオフィスでの出力機器として広く普及している。近年では、インクジェットプリンタは、例えばディスプレイ、ポスター、掲示板等への産業用印刷にも利用されている。
【０００３】
インクジェット印刷に用いられるメディアとしては、紙以外にも種々の基材が用いられている。例えば、メディアとして、ポリエチレンテレフタレート（ＰＥＴ）基材、ガラス基材等の透明基材が用いられている。透明基材上に隠蔽性を有する画像を形成する場合には、一般的に、基材との定着性を向上させるプライマーインク、隠蔽性を付与するための白色インク、および画像を形成するための着色インクの３種類のインクが用いられる（例えば、特許文献１等参照）。
【先行技術文献】
【特許文献】
【０００４】
【特許文献１】特開２００５−８８４９３号公報
【発明の概要】
【発明が解決しようとする課題】
【０００５】
しかしながら、透明基材への印刷にプライマー、白色インク、および着色インクの３種類を用いることはスループットの低下を招く。また白色インクにより十分な隠蔽性を与えるために、白色インクを多量に使用する必要がある場合がある。また、白色インクは、顔料が沈降し易い場合がある。そのため、プライマーが隠蔽性を発揮することができれば、白色インクを使用する必要がないために有益であると考えられる。
【０００６】
本発明はかかる点に鑑みてなされたものであり、本発明は、隠蔽性を発揮する活性エネルギー線硬化型プライマーインク組成物を提供することを目的とする。
【課題を解決するための手段】
【０００７】
本発明の活性エネルギー線硬化型プライマーインク組成物は、少なくとも重合性化合物、および重合開始剤を含有する。本発明の活性エネルギー線硬化型プライマーインク組成物は、活性エネルギー線の照射により硬化した際に白濁する。
【０００８】
本発明のＵＶインクジェットプリンタは、上記の活性エネルギー線硬化型プライマーインク組成物を搭載している。
【０００９】
本発明のインクジェット記録方法は、上記の活性エネルギー線硬化型プライマーインク組成物を、透明基材上に塗布する工程と、前記塗布されたプライマーインク組成物上に、活性エネルギー線硬化型の画像形成用インク組成物をインクジェット方式で塗布する工程と、塗布された画像形成用インク組成物に活性エネルギー線を照射する工程と、を包含する。
【発明の効果】
【００１０】
本発明によれば、新規な隠蔽性を発揮する活性エネルギー線硬化型プライマーインク組成物を提供することができる。
【発明を実施するための形態】
【００１１】
本発明の活性エネルギー線硬化型プライマーインク組成物は、少なくとも重合性化合物、および重合開始剤を含有する。そして、本発明の活性エネルギー線硬化型プライマーインク組成物は、活性エネルギー線の照射により硬化した際に白濁する。すなわち、本発明のプライマーインク組成物は、目視した場合に、硬化前には白濁しておらず、硬化の際に白濁するものである。このように、本発明のプライマーインク組成物が白濁することにより、隠蔽性を有することができる。白濁の程度として、本発明のプライマーインク組成物を所望の塗膜厚みでインクジェット印刷した場合に、硬化前のプライマーインク組成物のヘーズ値が５％未満であり、かつ硬化後のプライマーインク組成物のヘーズ値が５％以上であることが好ましい。硬化後のプライマーインク組成物のヘーズ値は、より好ましくは１０％以上であり、さらに好ましくは１５％以上である。なお、ヘーズ値は、例えば公知のヘーズメーターを用いて測定することができる。
【００１２】
本発明のプライマーインク組成物を、活性エネルギー線の照射により硬化した際に白濁させる方法としては、相分離を利用して白濁させる方法が挙げられる。具体的には、重合性化合物に少なくとも２つの成分を含有させ、これらが硬化した際に相分離をさせる方法が挙げられる。以下、重合性化合物に含まれる２つの成分を、成分（１）および成分（２）として説明する。
【００１３】
成分（１）と成分（２）の組み合わせの典型例としては、成分（１）として重合性モノマーと、成分（２）として重合性オリゴマーおよび／または重合性ポリマーとの組み合わせである。したがって、重合性化合物は、成分（１）の重合性モノマーと、成分（２）の重合性オリゴマーおよび重合性ポリマーの少なくとも一方とを含有し、硬化の際にこれらの重合体が相分離することによりプライマー組成物が白濁する。よって、成分（１）および成分（２）は、成分（１）の重合体および成分（２）の重合体の物性の差に基づいて、これらが相分離するように選択される。この物性の差があるように、成分（１）と成分（２）との好ましい組み合わせは、成分（１）として炭化水素系の単官能（メタ）アクリレートと、成分（２）として極性基を有する重合性オリゴマーおよび／または極性基を有する重合性ポリマーとの組み合わせである。
【００１４】
〔成分（１）の炭化水素系の単官能（メタ）アクリレート〕
本明細書において、炭化水素系の単官能（メタ）アクリレートとは、（メタ）アクリレートのエステル基（アルコール残基）が、炭素原子および水素原子からなる基（すなわち、炭化水素基）である化合物のことをいう。炭化水素系の単官能（メタ）アクリレートとしては、芳香族炭化水素系の単官能（メタ）アクリレートおよび脂肪族炭化水素系の単官能（メタ）アクリレートが挙げられる。なお、本明細書において「（メタ）アクリレート」とは、アクリレートおよび／またはメタクリレートを意味する。
【００１５】
芳香族炭化水素系の単官能（メタ）アクリレートは、分子内に、少なくとも１個の芳香環を有する。芳香族炭化水素系の単官能（メタ）アクリレートの例としては、フェニル（メタ）アクリレート、メチルフェニル（メタ）アクリレート、エチルフェニルメタアクリレート、プロピルフェニル（メタ）アクリレート、ブチルフェニル（メタ）アクリレート、２，４，５−テトラメチルフェニル（メタ）アクリレート、ベンジル（メタ）アクリレート、メチルベンジル（メタ）アクリレート、エチルベンジル（メタ）アクリレート、プロピルベンジル（メタ）アクリレート、ブチルベンジル（メタ）アクリレート等が挙げられる。なかでも、ベンジル（メタ）アクリレートが好ましい。
【００１６】
脂肪族炭化水素系の単官能モノマーの好適な例としては、脂環式炭化水素系の単官能（メタ）アクリレート、および非脂環式炭化水素系の単官能（メタ）アクリレートが挙げられる。
【００１７】
脂環式炭化水素系の単官能（メタ）アクリレートは、分子内に、少なくとも１個の脂環式の環状構造を有する。脂環式炭化水素系の単官能（メタ）アクリレートの例としては、シクロヘキシル（メタ）アクリレート、４−ｎ−ブチルシクロヘキシル（メタ）アクリレート、３，５，５−トリメチルシクロヘキシルアクリレート、ボルニル（メタ）アクリレート、イソボルニル（メタ）アクリレート、ジシクロペンテニルアクリレート、ジシクロペンテニルオキシエチルアクリレート、ジシクロペンタニルアクリレート等が挙げられる。なかでも、イソボルニル（メタ）アクリレートが好ましい。
【００１８】
非脂環式炭化水素系の単官能（メタ）アクリレートは、分子内に、脂環式の環状構造を有しない。非脂環式炭化水素系の単官能（メタ）アクリレートの例としては、ブチル（メタ）アクリレート、イソブチル（メタ）アクリレート、アミル（メタ）アクリレート、イソアミル（メタ）アクリレート、ヘキシル（メタ）アクリレート、イソヘキシル（メタ）アクリレート、オクチル（メタ）アクリレート、イソオクチル（メタ）アクリレート、２−エチルヘキシル（メタ）アクリレート、ｔｅｒｔ−オクチル（メタ）アクリレート、デシル（メタ）アクリレート、イソデシル（メタ）アクリレート、ラウリル（メタ）アクリレート、ミリスチル（メタ）アクリレート、イソミリスチル（メタ）アクリレート、ステアリル（メタ）アクリレート、イソステアリル（メタ）アクリレート等が挙げられる。
【００１９】
本発明のプライマーインク組成物中の炭化水素系の単官能（メタ）アクリレートの含有量は、好ましくは５０質量％以上、より好ましくは６０質量％以上、さらに好ましくは６５質量％以上であり、一方、好ましくは９８質量％以下、より好ましくは９０質量％以下、さらに好ましくは８５質量％以下である。
【００２０】
本発明のプライマーインク組成物においては、重合性単量体が、芳香族炭化水素系の単官能（メタ）アクリレートと、脂環式炭化水素系の単官能（メタ）アクリレートとを含有することが好ましい。本発明のプライマーインク組成物中の芳香族炭化水素系の単官能（メタ）アクリレートの含有量は、好ましくは４５質量％以上、より好ましくは５０質量％以上、さらに好ましくは５５質量％以上であり、一方、好ましくは９５質量％以下、より好ましくは９０質量％以下、さらに好ましくは８０質量％以下である。本発明のプライマーインク組成物中の脂環式炭化水素系の単官能（メタ）アクリレートの含有量は、好ましくは１質量％以上、より好ましくは２質量％以上、さらに好ましくは３質量％以上であり、一方、好ましくは３０質量％以下、より好ましくは２０質量％以下、さらに好ましくは１２質量％以下である。
【００２１】
〔成分（２）の極性基を有する重合性オリゴマーおよび極性基を有する重合性ポリマー〕
成分（２）の重合性オリゴマーおよび重合性ポリマーが分子内に有する極性基の例としては、酸基（カルボキシル基）、水酸基、アミノ基、ウレタン基などが挙げられる。成分（２）の極性基を有する重合性オリゴマーおよび極性基を有する重合性ポリマーの好適な例としては、酸基を有する（メタ）アクリル系オリゴマー、酸基を有する（メタ）アクリル系ポリマー、およびウレタン（メタ）アクリレートオリゴマーが挙げられる。
【００２２】
酸基を有する（メタ）アクリル系オリゴマーおよび酸基を有する（メタ）アクリル系ポリマーとしては、側鎖または末端に（メタ）アクリル酸基を有する（メタ）アクリル系オリゴマー、および側鎖または末端に（メタ）アクリル酸基を有する（メタ）アクリル系ポリマーが好ましく、その例としては、ダイセル・オルネクス社製の、ＥＢＥＣＲＹＬ  ７４５、ＥＢＥＣＲＹＬ  ７５４、ＥＢＥＣＲＹＬ  ７６７、ＥＢＥＣＲＹＬ  １７０１、およびＥＢＥＣＲＹＬ  １７５５等が挙げられる。
【００２３】
ウレタン（メタ）アクリレートオリゴマーは、ポリオールとポリイソシアネートとの付加反応により得られるウレタン基（ウレタン結合）を複数有する主骨格（当該複数のウレタン基とそれらより連結された部分）を有し、さらに、末端および／または側鎖に（メタ）アクリル基が導入された化合物である。硬化性の観点から、ウレタン（メタ）アクリレートオリゴマーとしては、多官能（特に２〜４官能）のウレタン（メタ）アクリレートオリゴマーが好ましい。
【００２４】
ウレタン（メタ）アクリレートオリゴマーの例としては、ダイセル・オルネクス社製の、ＥＢＥＣＲＹＬ  ２３０、ＥＢＥＣＲＹＬ  ２４４、ＥＢＥＣＲＹＬ  ２４５、ＥＢＥＣＲＹＬ  ２６４、ＥＢＥＣＲＹＬ  ２６５、ＥＢＥＣＲＹＬ  ２７０、ＥＢＥＣＲＹＬ  ２８０／１５  ＩＢ、ＥＢＥＣＲＹＬ  ２８４、ＥＢＥＣＲＹＬ  ２８５、ＥＢＥＣＲＹＬ  ２９４／２５  ＨＤ、ＥＢＥＣＲＹＬ  ４０１、ＥＢＥＣＲＹＬ  ４０２、ＥＢＥＣＲＹＬ  １２５９、ＥＢＥＣＲＹＬ  ４８２０、ＥＢＥＣＲＹＬ  ４８５８、ＥＢＥＣＲＹＬ  ８２００、ＥＢＥＣＲＹＬ  ８２０１、ＥＢＥＣＲＹＬ  ８２１０、ＥＢＥＣＲＹＬ  ８３０７、ＥＢＥＣＲＹＬ  ８４０２、ＥＢＥＣＲＹＬ  ８４０５、ＥＢＥＣＲＹＬ８４０７、ＥＢＥＣＲＹＬ  ８４１１、ＥＢＥＣＲＹＬ  ８４６５、ＥＢＥＣＲＹＬ  ８８００−２０Ｒ、ＥＢＥＣＲＹＬ  ８８０４、ＥＢＥＣＲＹＬ  ８８０７、ＥＢＥＣＲＹＬ  ９２６０、ＥＢＥＣＲＹＬ  ９２７０、ＫＲＭ７７３５、ＫＲＭ８２９６；サートマー社製の、ＣＮ９２９、ＣＮ９４０、ＣＮ９４４Ｂ８５、ＣＮ９５９、ＣＮ９６１、ＣＮ９６１Ｅ７５、ＣＮ９６１Ｈ８１、ＣＮ９６２、ＣＮ９６３、ＣＮ９６３Ａ８０、ＣＮ９６３Ｂ８０、ＣＮ９６３Ｅ７５、ＣＮ９６３Ｅ８０、ＣＮ９６３Ｊ７５、ＣＮ９６４、ＣＮ９６４Ａ８５、ＣＮ９６４Ｅ７５、ＣＮ９６５、ＣＮ９６５Ａ８０、ＣＮ９６６、ＣＮ９６６Ａ８０、ＣＮ９６６Ｂ８５、ＣＮ９６６Ｈ９０、ＣＮ９６６Ｊ７５、ＣＮ９６６Ｒ６０、ＣＮ９８０、ＣＮ９８１、ＣＮ９８１Ａ７５、ＣＮ９８１Ｂ８８、ＣＮ９８２Ａ７５、ＣＮ９８２Ｂ８８、ＣＮ９８２Ｅ７５、ＣＮ９８２Ｐ９０、ＣＮ９８３、ＣＮ９８５Ｂ８８、ＣＮ９８９、ＣＮ９９１、ＣＮ９９６、ＣＮ９００１、ＣＮ９００２、ＣＮ９００４、ＣＮ９００５、ＣＮ９００７、ＣＮ９００８、ＣＮ９００９、ＣＮ９０１１、ＣＮ９１７８、ＣＮ９７８８、ＣＮ９８９３；Ｒａｈｎ  ＡＧ社製の、ＧＥＮＯＭＥＲ  ４２１５、ＧＥＮＯＭＥＲ  ４２６９／Ｍ２２、ＧＥＮＯＭＥＲ  ４２９７、ＧＥＮＯＭＥＲ  ４３１２、ＧＥＮＯＭＥＲ  ４３１６；日本合成化学工業社製の、ＵＶ−２０００Ｂ、ＵＶ−２７５０Ｂ、ＵＶ−３０００Ｂ、ＵＶ−３０１０Ｂ、ＵＶ−３２００Ｂ、ＵＶ−３３００Ｂ、ＵＶ−３７００Ｂ、ＵＶ−６６４０Ｂ、ＵＶ−８６３０Ｂ、ＵＶ−７０００Ｂ、ＵＶ−７６１０Ｂ、ＵＶ−１７００Ｂ、ＵＶ−７６３０Ｂ，ＵＶ−６３００Ｂ、ＵＶ−６６４０Ｂ、ＵＶ−７５５０Ｂ、ＵＶ−７６００Ｂ、ＵＶ−７６０５Ｂ、ＵＶ−７６１０Ｂ、ＵＶ−７６３０Ｂ、ＵＶ−７６４０Ｂ、ＵＶ−７６５０Ｂ、ＵＴ−５４４９、ＵＴ−５４５４等が挙げられる。
【００２５】
ウレタン（メタ）アクリレートオリゴマーのガラス転移温度は、常温（例、２５℃）以上であることが好ましい。具体的には、ウレタン（メタ）アクリレートオリゴマーのガラス転移温度は、好ましくは３０℃以上であり、より好ましくは４０℃以上であり、さらに好ましくは５０℃以上である。
【００２６】
ウレタン（メタ）アクリレートオリゴマーの重量平均分子量は、好ましくは６０００以下であり、より好ましくは５５００以下であり、さらに好ましくは５０００以下である。なお、ウレタン（メタ）アクリレートオリゴマーの重量平均分子量は、例えばＧＰＣ測定により測定することができる。
【００２７】
本発明のプライマーインク組成物中のウレタン（メタ）アクリレートオリゴマーの含有量は、好ましくは３質量％以上、より好ましくは５質量％以上、さらに好ましくは７質量％以上であり、一方、好ましくは４０質量％以下、より好ましくは３０質量％以下、さらに好ましくは２５質量％以下である。
【００２８】
なお、重合性化合物は、相分離を阻害しない範囲内でその他の化合物を含んでいてもよい。例えば、重合性化合物は、反応性希釈剤成分となるモノマー（以下、「反応性希釈モノマー」ともいう）を含有していてもよい。反応性希釈モノマーの例としては、（メタ）アクリロイルモルフォリン）等が挙げられる。本発明のプライマーインク組成物中の反応性希釈モノマーの含有量は、好ましくは０．５質量％以上、より好ましくは１質量％以上であり、一方、好ましくは１０質量％以下、より好ましくは７質量％以下である。
【００２９】
以上、成分（１）および（２）について説明したが、重合性化合物として、その他の化合物（例、ヘテロ原子を含有する単官能（メタ）アクリレート、二官能以上の炭化水素系（メタ）アクリレート、エポキシ（メタ）アクリレート、エポキシ（メタ）アクリレートオリゴマー、スチレン系モノマー、ビニルエーテル系モノマー、（メタ）アクリルアミド系モノマー等）を用いることも可能である。
【００３０】
本発明のプライマーインク組成物を活性エネルギー線の照射により硬化した際に白濁させるための好ましい重合性化合物の組み合わせとしては、炭化水素系の単官能（メタ）アクリレートと、極性基を有する重合性オリゴマーおよび極性基を有する重合性ポリマーの少なくとも一方との組み合わせである。より好ましい組み合わせは、炭化水素系単官能（メタ）アクリレートと、酸基を有する（メタ）アクリル系オリゴマーおよびガラス転移温度が３０℃以上のウレタン（メタ）アクリレートオリゴマーの少なくとも一方との組み合わせである。
【００３１】
〔重合開始剤〕
本発明のプライマーインク組成物は、重合開始剤を含有する。開始剤は、活性エネルギー線が照射された際にラジカルを発生して、上述の重合性化合物の重合を開始させる成分である。重合開始剤としては、例えば、照射される活性エネルギー線（例、４００〜２００ｎｍの紫外線、遠紫外線、ｇ線、ｈ線、ｉ線、ＫｒＦエキシマレーザー光、ＡｒＦエキシマレーザー光、電子線、Ｘ線、分子線、ＬＥＤ光線、イオンビーム等）に感度を有する公知の光重合開始剤を用いることができる。
【００３２】
光重合開始剤の例としては、アシルホスフィンオキサイド系開始剤、α−アミノアルキルフェノン系開始剤、チオキサントン系開始剤、アリールアルキルケトン系開始剤、オキシムケトン系開始剤、アシルホスホナート系開始剤、チオ安息香酸Ｓ−フェニル系開始剤、チタノセン系開始剤、芳香族ケトン系開始剤、ベンジル系開始剤、キノン誘導体系開始剤、ケトクマリン系開始剤などが挙げられる。なかでも、高い硬化性の観点から、アシルホスフィンオキサイド系開始剤、α−アミノアルキルフェノン系開始剤、およびチオキサントン系開始剤が好ましく、アシルホスフィンオキサイド系開始剤がより好ましい。光重合開始剤は、１種単独で、または２種以上を組み合わせて用いることができる。
【００３３】
アシルホスフィンオキサイド系開始剤の例としては、２，４，６−トリメチルベンゾイルジフェニルホスフィンオキサイド、２，６−ジメトキシベンゾイルジフェニルホスフィンオキサイド、２，６−ジクロロベンゾイルジフェニルホスフィンオキサイド、２，３，５，６−テトラメチルベンゾイルジフェニルホスフィンオキサイド、２，６−ジメチルベンゾイルジフェニルホスフィンオキサイド、４−メチルベンゾイルジフェニルホスフィンオキサイド、４−エチルベンゾイルジフェニルホスフィンオキサイド、４−イソプロピルベンゾイルジフェニルホスフィンオキサイド、１−メチルシクロヘキサノイルベンゾイルジフェニルホスフィンオキサイド、ビス（２，４，６−トリメチルベンゾイル）−フェニルホスフィンオキサイド、２，４，６−トリメチルベンゾイルフェニルホスフィン酸メチルエステル、２，４，６−トリメチルベンゾイルフェニルホスフィン酸イソプロピルエステル、ビス（２，６−ジメトキシベンゾイル）−２，４，４−トリメチルペンチルホスフィンオキサイド等が挙げられる。
【００３４】
α−アミノアルキルフェノン系開始剤の例としては、２−メチル−１−［４−（メチルチオ）フェニル］−２−モルホリノプロパン−１−オン、２−ベンジル−２−ジメチルアミノ−１−（４−モルホリノフェニル）ブタノン−１、２−メチル−１−［４−（メトキシチオ）−フェニル］−２−モルホリノプロパン−２−オン等が挙げられる。
【００３５】
チオキサントン系開始剤の例としては、チオキサントン、２−メチルチオキサントン、２−エチルチオキサントン、２−イソプロピルチオキサントン、４−イソプロピルチオキサントン、２−クロロチオキサントン、２，４−ジメチルチオキサントン、２，４−ジエチルチオキサントン，２，４−ジクロロチオキサントン、１−クロロ−４−プロポキシチオキサントン等が挙げられる。
【００３６】
本発明のプライマーインク組成物中の光重合開始剤の含有量は、好ましくは１質量％以上、より好ましくは３質量％以上であり、一方、好ましくは２０質量％以下、より好ましくは１５質量％以下である。光重合開始剤の含有量が上記範囲にあると、プライマーインク組成物に高い硬化性を付与することができ、低温状態において光重合開始剤がプライマーインク組成物から析出することを防止できる。
【００３７】
〔重合促進剤〕
本発明のプライマーインク組成物は、重合促進剤をさらに含有してもよい。重合促進剤の例としては、アミン類、スルフィン酸およびその塩、ボレート化合物、バルビツール酸誘導体、トリアジン化合物、スズ化合物、ハロゲン化合物、アルデヒド類、チオール化合物、亜硫酸塩、亜硫酸水素塩などが挙げられる。重合促進剤は、１種単独で、または２種以上を組み合わせて用いることができる。
【００３８】
本発明のプライマーインク組成物中の重合促進剤の含有量は、好ましくは０．１質量％以上、より好ましくは０．３質量％以上であり、一方、好ましくは１０質量％以下、より好ましくは５質量％以下である。重合促進剤の含有量が上記範囲にあると、プライマーインク組成物の硬化性を効果的に高めることができる。
【００３９】
〔界面活性剤〕
本発明のプライマーインク組成物は、界面活性剤をさらに含有していてもよい。界面活性剤は、表面張力および界面張力を適正化する成分である。界面活性剤の例としては、アニオン性界面活性剤、ノニオン性界面活性剤、カチオン性界面活性剤、両性界面活性剤等が挙げられる。なかでも、アニオン性界面活性剤、またはノニオン性界面活性剤が好ましく、ノニオン性界面活性剤がより好ましい。ノニオン性界面活性剤の例としては、ソルビット系界面活性剤、アセチレングリコール系界面活性剤、ソルビタン系界面活性剤、シリコーン系界面活性剤、ポリオキシエチレンアルキルエーテル系界面活性剤、フッ素系界面活性剤等が挙げられる。なかでも、少量で静的表面張力を調整できることから、シリコーン系界面活性剤が好ましい。界面活性剤は、１種単独で、または２種以上を組み合わせて用いることができる。
【００４０】
本発明のプライマーインク組成物中の界面活性剤の含有量は、好ましくは０．０００１質量％以上、より好ましくは０．００１質量％以上であり、一方、好ましくは０．５質量％以下、より好ましくは０．１質量％以下である。
【００４１】
〔その他の成分〕
本発明のプライマーインク組成物は、本発明の効果を阻害しない範囲内で、ｐＨ調整剤、重合禁止剤、酸化防止剤、紫外線吸収剤等の添加剤をさらに含有していてもよい。
【００４２】
〔色材〕
本発明のプライマーインク組成物は、色材を実質的に含有しない。色材の例としては、染料、顔料等が挙げられる。なお、本明細書において、「プライマーインク組成物が色材を実質的に含有しない」とは、プライマーインク組成物中の色材の含有量が、０．１質量％未満であることをいい、プライマーインク組成物中の色材の含有量は、好ましくは０．０５質量％以下、より好ましくは、０．０１質量％以下、さらに好ましくは０質量％（すなわち、プライマーインク組成物が色材を含有しない）である。
【００４３】
本発明のプライマーインク組成物は、各成分を公知方法に従って混合することにより作製することができる。
【００４４】
本発明のプライマーインク組成物を、活性エネルギー線により硬化させた場合には、本発明のプライマーインク組成物の硬化物が白濁し、これにより隠蔽性が得られる。したがって、本発明のプライマーインク組成物を用いて透明基材に対して画像形成を行う場合には、隠蔽性を付与するために白色インクを使用しなくてもよい。したがって、従来方法による白色インクの使用によるスループットの低下、白色インクの消費、白色インクの保存安定性などの問題を解消することができる。よって、本発明のプライマーインク組成物は、透明基材に対する画像形成（印刷）に極めて有用である。また、本発明のプライマーインク組成物は、インクジェット用のプライマーインク組成物として好適に用いることができる。
【００４５】
また、本発明のプライマーインク組成物を用いてガラス基材に画像形成を行った際には、画像の定着性が特に高くなる。したがって、本発明のプライマーインク組成物は、ガラス基材に用いることが有利である。本発明のプライマーインク組成物は、透明性のない基材に対しても用いることができる。本発明のプライマーインク組成物を用いてアルミニウム基材に画像形成を行った際には、画像の定着性が特に高くなる。
【００４６】
そこで別の側面から、本発明は、上記の活性エネルギー線硬化型プライマーインク組成物（本発明の活性エネルギー線硬化型プライマーインク組成物として説明したインク組成物）を、透明基材上に塗布する工程（以下、「プライマー塗布工程」ともいう）と、当該塗布されたプライマーインク組成物上に、活性エネルギー線硬化型の画像形成用インク組成物をインクジェット方式で塗布する工程（以下、「画像形成用インク塗布工程」ともいう）と、塗布された画像形成用インク組成物に活性エネルギー線を照射する工程（以下、「照射工程」ともいう）と、を包含するインクジェット記録方法である。
【００４７】
プライマー塗布工程は、公知方法に従い、上記のプライマーインク組成物を、透明基材上に塗布することにより行うことができる。プライマーインク組成物を基材上に塗布する範囲は、通常、画像形成インクを塗布する範囲と同じか、それよりも広い範囲である。透明基材の例としては、ガラス基材；アクリル樹脂、ポリカーボネート樹脂、ポリエチレンテレフタレート樹脂、ポリ塩化ビニル樹脂等の透明樹脂基材が挙げられる。
【００４８】
塗布方法の具体例としては、インクジェット記録装置（即ち、インクジェットプリンタ）を用いて、インクジェット記録方式により、上記の基材上に、上記のプライマーインクの微細な液滴を吐出する方法、塗布装置（即ち、コーター）を用いて、上記の基材上に、上記のプライマーインクをコーティングする方法が挙げられる。これらのうち、インクジェット記録方式による方法が好ましい。
【００４９】
プライマー塗布工程の後に、塗布されたプライマーインク組成物を半硬化する工程を行ってもよい。ここで、「半硬化」とは、部分的な硬化（すなわち、プライマーインク組成物が部分的に硬化しているが完全に硬化していない状態）を意味する。半硬化は、塗布されたプライマーインク組成物に活性エネルギー線を照射することにより行うことができる。活性エネルギー線の例としては、４００〜２００ｎｍの紫外線、遠紫外線、ｇ線、ｈ線、ｉ線、ＫｒＦエキシマレーザー光、ＡｒＦエキシマレーザー光、電子線、Ｘ線、分子線、ＬＥＤ光線、イオンビーム等が挙げられる。照射条件は、プライマーインク組成物が含有する重合開始剤の種類と量等により適宜決定すればよい。あるいは、半硬化は、塗布されたプライマーインク組成物を加熱することにより行なうことができる。加熱条件は、プライマーインク組成物が含有する重合開始剤の種類と量などにより適宜決定すればよい。
【００５０】
ここで、プライマーインク組成物は、硬化の際に白濁するため、硬化後のプライマー層は、隠蔽性を有する。そのため、隠蔽性を付与するために白色インクを使用する必要がない。したがって、塗布されたプライマーインク組成物の直上に、白色インク組成物の塗布を行わないことが好ましい。このとき、高いスループットで画像を形成でき、白色インク使用に伴う問題を解消することができ、有利である。なお、プライマーインク組成物の直上に白色インク組成物が塗布されるとは、プライマーインク組成物に白インク組成物が接触するように塗布されることをいう。
【００５１】
画像形成用インク塗布工程は、公知方法に従い、インクジェット記録装置を用いて、塗布されたプライマーインク組成物上に、活性エネルギー線硬化型の画像形成用インク組成物をインクジェット方式で吐出することにより行うことができる。
【００５２】
画像形成用インクとしては、例えば、色材を含有する公知の活性エネルギー線硬化型インクジェットインクを用いることができる。
【００５３】
照射工程は、公知方法に従い行なうことができる。活性エネルギー線の例としては、４００〜２００ｎｍの紫外線、遠紫外線、ｇ線、ｈ線、ｉ線、ＫｒＦエキシマレーザー光、ＡｒＦエキシマレーザー光、電子線、Ｘ線、分子線、ＬＥＤ光線、イオンビーム等が挙げられる。照射条件は、画像形成用インクおよびプライマーインク組成物が含有する重合開始剤の種類と量などにより適宜決定すればよい。
【００５４】
照射工程により、プライマーインク組成物および画像形成用インク組成物が硬化して、画像が形成される。このとき、プライマーインク組成物が硬化したプライマー層は、白濁しているため、隠蔽性の高い画像を得ることができる。
【００５５】
本発明のインクジェット記録方法は、上記の活性エネルギー線硬化型プライマーインク組成物を搭載しているＵＶインクジェットプリンタを用いて容易に行うことができる。ＵＶインクジェットプリンタは、典型的には、基材搬送用ローラと、インクジェットヘッドと、当該インクジェットヘッドに接続されたインク収容部と、ＵＶ照射器とを備える。当該インク収容部は、上記の活性エネルギー線硬化型プライマーインク組成物を含む。ＵＶインクジェットプリンタは、シングルパス方式とマルチパス方式のいずれであってもよい。
【実施例】
【００５６】
以下、実施例を挙げて本発明を詳細に説明するが、本発明は、これら実施例に制限されるものではない。
【００５７】
〔活性エネルギー線硬化型プライマーインクの調製〕
表１に記載の各成分を、表１に示す質量割合で均一に混合して、各実施例および各比較例の活性エネルギー線硬化型プライマーインクを得た。得られたプライマーインクを用いて、下記の方法にて隠蔽性および定着性を評価した。
【００５８】
〔隠蔽性〕
ＰＥＴフィルムに２２μｍバーコーターを用いて各実施例および各比較例のプライマーインクを塗布した後、４０００ｍＪ／ｃｍ２の紫外線を照射して硬化させた。プライマーインクを硬化させたＰＥＴフィルムを、黒いポリ塩化ビニル製のメディア（３Ｍ  スコッチカルマスターカット）上に載せた試料を作製した。この試料について、Ｘ−Ｒｉｔｅ社製の分光側色計「ｉ１Ｐｒｏ」を用いてＤ５０光源、２°視野の条件で反射濃度を測定し、下記の基準で隠蔽性を評価した。結果を表１に示す。
○：ＯＤ値が１．０未満
△：ＯＤ値が１．０以上１．５未満
×：ＯＤ値が１．５以上
【００５９】
〔定着性〕
ガラス基材上およびアルミ基材上に、ローランド  ディー．ジー．社製のＵＶ−ＬＥＤインクジェットプリンタ「ＬＥＦ−２０」を用いて各実施例および各比較例のプライマーインクを印刷し、さらにその上にＥＣＯ−ＵＶインクを印刷した。ＪＩＳ  Ｋ  ５６００−５−９：１９９９に記載のクロスカット法にて、ガラス基板上およびアルミ基材上にそれぞれ印刷された塗膜（画像）の定着性試験を行い、下記の基準により、定着性を評価した。結果を表１に示す。
５：カットの縁が完全に滑らかで、どの格子の目にもはがれがない。
４：カットの交差点における塗膜の小さなはがれ。クロスカット部分で影響を受けるのは明確に５％を上回ることはない。
３：塗膜がカットの縁に沿って、および／または交差点においてはがれている。クロスカット部分で影響を受けるのは明確に５％を超えるが１５％を上回ることはない。
２：塗膜がカットの縁に沿って、部分的または全面的に大はがれを生じており、および／または目のいろいろな部分が、部分的または全面的にはがれている。クロスカット部分で影響を受けるのは明確に１５％を超えるが３５％を上回ることはない。
１：塗膜がカットの縁に沿って、部分的または全面的に大はがれを生じており、および／または目のいろいろな部分が、部分的または全面的にはがれている。クロスカット部分で影響を受けるのは明確に３５％を超えるが６５％を上回ることはない。
０：はがれの程度が上記分類１を超える場合。
【００６０】
【表１】
2019094406.tif 000002
【００６１】
（表中の各成分についての数値は、質量割合を示す。）
ＢＺＡ：ベンジルアクリレート（大阪有機化学社製）
ＩＢＸＡ：イソボルニルアクリレート（大阪有機化学社製）
ＡＣＭＯ：アクリロイルモルフォリン（ＫＪケミカルズ社製）
ＥＢＥＣＲＹＬ  ７６７：アクリル系オリゴマー（ダイセル・オルネスク社製）
ＵＦ−８００１Ｇ：ウレタンアクリレートオリゴマー、２官能、分子量約４５００、ガラス転移温度５６℃（共栄社化学社製）
ＥＢＥＣＲＹＬ  ６００：ビスフェノールＡタイプエポキシアクリレート（ダイセル・オルネスク社製）
ＥＢＥＣＲＹＬ  ４４９１：ウレタンアクリレートオリゴマー、２官能、重量平均分子量７０００、硬化物ガラス転移温度−４５℃（ダイセル・オルネスク社製）
Ｉｒｇａｃｕｒｅ  ＴＰＯ：２，４，６−トリメチルベンゾイルジフェニルフォスフィンオキサイド（ＢＡＳＦ社製）
ＢＹＫ−ＵＶ３５００：シリコーン系界面活性剤（ビックケミージャパン社製）
【００６２】
隠蔽性の評価において、重合性化合物が、成分（１）として重合性モノマーと、成分（２）として重合性オリゴマーとを含有する実施例１および２の活性エネルギー線硬化型プライマーインクは、紫外線照射によって硬化する際に白濁した。その結果、実施例１および２の活性エネルギー線硬化型プライマーインクを用いて印刷を行った場合には、表１に示すように高い隠蔽性が得られた。これに対し、重合性化合物の成分（２）に該当する成分を含有しない比較例１の活性エネルギー線硬化型プライマーインクは、紫外線照射によって硬化する際に白濁しなかった。その結果、表１に示すように、隠蔽性が得られなかった。重合性化合物の成分（２）として重合性オリゴマーではなく、重合性モノマー（エポキシアクリレートモノマー）を含有する比較例２の活性エネルギー線硬化型プライマーインクは、紫外線照射によって硬化する際に白濁しなかった。その結果、表１に示すように、隠蔽性が得られなかった。成分（２）としてガラス転移温度が低いウレタン（メタ）アクリレートを含有する比較例３の活性エネルギー線硬化型プライマーインクは、紫外線照射によって硬化する際に、白濁しなかった。その結果、表１に示すように、隠蔽性が得られなかった。
【００６３】
一方、定着性の評価では、実施例１および２の活性エネルギー線硬化型プライマーインクを用いた場合、得られた画像は、アルミニウム基材およびガラス基材に対して優れた定着性を示した。これに対し、比較例１〜３の活性エネルギー線硬化型プライマーインクを用いた場合、得られた画像は、アルミニウム基材およびガラス基材に対して十分な定着性を示さなかった。以上のことから、本発明のプライマーインク組成物は、ガラス基材のような透明基材以外にも、アルミニウム基材のような透明性のない基材にも使用可能であることがわかる。
【産業上の利用可能性】
【００６４】
本発明の活性エネルギー線硬化型プライマーインク組成物は、透明基材に対するインクジェット画像形成（印刷）用途に極めて有用である。よって、本発明の活性エネルギー線硬化型プライマーインク組成物は、産業用印刷用途（例えばディスプレイ、ポスター、掲示板等への印刷用途）に非常に適している。本発明のプライマーインク組成物は、透明性のない基材に使用することもできる。